(57)【特許請求の範囲】
【請求項１】
微粒子上に磁性体を湿式方法にて導入することにより得られた粒子径が１から１０μｍの磁性微粒子を有機溶媒にて超音波をかけながら洗浄することを特徴とする、磁性微粒子の製造方法。
【請求項２】
請求項１に記載の方法において、有機溶媒が親水性有機溶媒である製造方法。
【請求項３】
請求項１又は２に記載の方法において、有機溶媒がエタノールである製造方法。
【発明の詳細な説明】
【技術分野】
【０００１】
本発明は、磁性微粒子の製造方法に関し、特に微粒子上に磁性体を湿式方法にて導入した後に有機溶媒で洗浄することを特徴とする磁性微粒子の製造方法に関する。
【背景技術】
【０００２】
従来、微粒子を磁性化する際には、例えば高分子微粒子を多孔質にしてその孔に磁性体をイオン的もしくは物理的に吸着させる、もしくは高分子微粒子と磁性体を乾式回転方法によって物理的に高分子微粒子表面に磁性体をコーティングする方法が用いられていた。
【発明の概要】
【発明が解決しようとする課題】
【０００３】
本発明は、簡単な方法で表面が平滑な磁性微粒子を製造することができる方法を提供するものである。
【課題を解決するための手段】
【０００４】
本発明者は、鋭意検討の結果、以下の方法をとることで、上記問題点を解決しうることを見出し、本発明を完成した。
【０００５】
即ち、本発明は以下のとおりである。
（１）湿式方法にて得られた磁性微粒子を有機溶媒にて洗浄することを特徴とする、磁性微粒子の製造方法。
（２）（１）に記載の方法において、有機溶媒が親水性有機溶媒である製造方法。
（３）（１）又は（２）に記載の方法において、有機溶媒がエタノールである製造方法。
（４）（１）乃至（３）いずれかに記載の方法において、洗浄時に超音波をかける製造方法。
【０００６】
以下に本発明を更に詳細に説明する。
【０００７】
本発明の湿式方法にて得られた磁性微粒子とは、微粒子に磁性体を導入させて得られた磁性微粒子である。この際に、磁性体が均一に分散（コロイド状分散状態を含む）する溶媒を用いたものであり、水溶液、有機溶媒から適宜選択したものを用いればよい。
【０００８】
本発明で用いられる微粒子とは、ガラス、金属、セラミツクス等の無機物であってもよく、また高分子ポリマー等の有機物であってもよい。またそれらの微粒子は磁性体を含むものであってもよい。微粒子の粒子径は０．１から５０μｍが好ましく、さらには１から１０μｍが好ましい。また微粒子は細孔を有しても有さなくてもよいが、細孔を有さない表面が平滑なものであっても本発明の方法は適用できる点に特徴がある。なお微粒子の表面とは、微粒子の外表面ばかりでなく、細孔を有する微粒子の場合は細孔内表面を含めてもよい。
【０００９】
本発明の微粒子は金属酸化物で被覆されたものであってもよい。金属酸化物とは、ＦｅＯ、Ｆｅ３Ｏ４、Ｆｅ２Ｏ３、Ｃｕ２Ｏ、ＣｕＯ、Ａｇ２Ｏ、ＡｇＯ、Ａｕ２Ｏ３、Ｔｉ２Ｏ、ＴｉＯ、ＲｕＯ２、ＲｕＯ４等があげられ、特に酸化鉄が好ましい。
【００１０】
また本発明の微粒子上にイオン性官能基があってもよい。イオン性官能基とは、アミノ基、イミノ基等のカチオン性官能基、スルホニル基、カルボキシル基、フェノール性水酸基、アルコール性水酸基等のアニオン性官能基があげられる。イオン性官能基は、微粒子が既にそのような官能基を表面に有している場合（例えばイオン性官能基を有する高分子ポリマー微粒子）は、それをそのまま利用すればよい。一方、そのような官能基を有していない微粒子の場合（例えばイオン性官能基を有さない高分子ポリマーやガラス、金属、セラミツクス等の微粒子）は、その微粒子表面に官能基を導入すればよい。その方法としては特に限定されるものではないが、例えば微粒子とイオン性化合物とを反応させ、微粒子表面上にイオン性官能基を導入すればよい。このとき用いられるイオン性化合物には特に限定はないが、例えばスルホン酸、カルボン酸などの酸性化合物もしくはアンモニウム塩、フェノール性水酸基塩、アルコール性水酸基塩などが好ましい。反応条件にも特に限定はなく、例えばイオン性化合物を含む溶液に高分子微粒子を分散・反応させることにより、イオン性官能基を導入すればよい。この際に水溶性の無機もしくは有機イオン性化合物を用いる場合には溶媒として水を用いることが好ましい。有機イオン性化合物が水および有機溶媒に溶解する場合には、どちらを用いても構わない。なお、イオン性官能基を導入したのちは、十分な洗浄を行い、過剰なイオン性化合物を除去することが好ましい。
【００１１】
一方、本発明の磁性微粒子の製造に用いられる磁性体は、その組成に特に限定はなく、例えば、フェライト、マグネタイト、マグヘマイト等があげられる。その粒子径は１から１００ｎｍが好ましい。磁性体は細孔を有しても有さなくてもよい。磁性体の表面とは、微粒子の外表面ばかりでなく、細孔を有する磁性体の場合は細孔内表面を含めてもよい。磁性体表面には、イオン性官能基（アニオン性官能基、カチオン性官能基）、脂肪酸などがあってもよい。イオン性官能基（アニオン性官能基、カチオン性官能基）としては、前述と同様のものが例示される。
【００１２】
本発明において、前述のような微粒子に磁性体が導入されるのは、磁性体表面にイオン性官能基がある場合には、そのイオン性官能基と微粒子を被覆している金属酸化物の電子の局在化又は電荷の偏りにより結合が生じると推測される。一方、磁性体表面にイオン性官能基がない場合や脂肪酸などがある場合は、物理的吸着により金属酸化物被覆微粒子と磁性体とが結合すると推測される。
【００１３】
本発明の洗浄に用いる有機溶媒としては、エタノールやメタノールなどのアルコール類、アセトンやメチルエチルケトンなどのケトン類、ジメチルスルホキシドやＮ，Ｎ−ジメチルホルムアミドなどの非プロトン性極性溶媒、ジエチルエーテル、テトラヒドロフランなどのエーテル類、ベンゼンやトルエンなどの芳香族炭化水素、ヘキサンやヘプタンなどの脂肪族炭化水素等があげられる。特にアルコール類、ケトン類、非プロトン性極性溶媒といった親水性有機溶媒が好ましく、その中でもアルコール類がより好ましい。
【００１４】
洗浄方法としては特に限定されるものではないが、用いられる有機溶媒の沸点よりも低く、かつ磁性微粒子に悪影響を与えることのない温度で行えばよい。例えば、静置、分散、通液、加温、振動、撹拌および超音波照射などがあげられ、これらを二つ以上組み合わせてもよい。特に超音波照射は磁性微粒子表面が短時間で平滑になるので、好ましい方法である。
【発明の効果】
【００１５】
本発明により、磁性微粒子表面の凹凸を簡便な方法で平滑化することができる。
【図面の簡単な説明】
【００１６】
【図１】比較例１で得られた磁性微粒子の電子顕微鏡写真である。
【図２】実施例１で得られた磁性微粒子の電子顕微鏡写真である。
【実施例】
【００１７】
以下、実施例により本発明を詳細に説明する。しかし本発明はこれら実施例にのみ限定されるものではない。
【００１８】
（比較例１）
ポリジビニルベンゼン微粒子５．０ｇ（粒子径２．５μｍ、白色）、ポリビニルピロリドン１．２ｇ、１Ｎ−塩酸水溶液６ｍＬを純水１６０ｍＬに回転数１８０ｒｐｍで分散させた。窒素雰囲気下、８０℃に昇温した後に、尿素６ｇ、塩化鉄（ＩＩ）四水和物２ｇ、塩化鉄（ＩＩＩ）六水和物３ｇを添加し５時間反応させた。この微粒子分散液をろ過にて微粒子と反応液を分離した後に、再度微粒子を純水２００ｍＬに回転数１８０ｒｐｍで分散させた。窒素雰囲気下、８０℃に昇温した後に、０．２Ｎ−水酸化ナトリウム水溶液を滴下し１５時間反応させた。純水にて洗浄し、黄土色の酸化鉄被覆された微粒子５．７５ｇを得た。
【００１９】
得られた黄土色の酸化鉄被覆された微粒子１ｇを純水５０ｍＬに室温にて回転数１００ｒｐｍで分散させた。この微粒子分散液に、表面にカチオン系分散剤を有する磁性体（材質：マグネタイト、粒子径：１０ｎｍ、商品名：ＥＭＧ６０７、フェローテック社製）１．０ｇを添加し、室温にて回転数１００ｒｐｍで２時間反応させた。純水にて洗浄し、さらに５０℃で１５時間乾燥させることにより、褐色の磁性化された微粒子を１．９３ｇ得た。
【００２０】
（実施例１）
比較例１にて得られた磁性化された微粒子０．５ｇをガラス容器に入れ９９．５％エタノール５０ｍＬに分散させた後、超音波洗浄機（出力２４０Ｗ、周波数４０ｋＨｚ）に３０分間投入した。９９．５％エタノールにて洗浄し、さらに５０℃で１０時間乾燥させることにより、褐色の磁性化された微粒子を０．４３ｇ得た。
【００２１】
（比較例２）
１，４−ジオキサン５０ｍＬに、ポリジビニルベンゼン微粒子１．０ｇ（粒子径２．５μｍ、白色）を回転数１００ｒｐｍにて分散させた。グリシジルメタクリレート１．３５ｇ、エチレングリコールジメタクリレート０．１５ｇ、Ｖ−６５  ０．０３ｇを添加し、６０℃に加熱し、この状態を維持したまま１５時間反応させた。反応終了後、１，４−ジオキサンおよび純水にて洗浄した後に、純水５０ｍＬに回転数１００ｒｐｍにて分散させた。この微粒子分散液に亜硫酸ナトリウム２．０ｇを添加し、６０℃に加熱し、この状態を維持したまま１５時間反応させた。反応終了後、純水にて洗浄し、表面がスルホン化された微粒子を得た。
【００２２】
この微粒子１ｇを純水５０ｍＬに室温にて回転数１００ｒｐｍで分散させた。この微粒子分散液に、表面にカチオン系分散剤を有する磁性体（材質：マグネタイト、粒子径：１０ｎｍ、商品名：ＥＭＧ６０７、フェローテック社製）０．５ｇを添加し、室温にて回転数１００ｒｐｍで２時間反応させた。純水にて洗浄し、さらに５０℃で１５時間乾燥させることにより、褐色の磁性化された微粒子１．４５ｇを得た。
【００２３】
（実施例２）
比較例２にて得られた磁性化された微粒子０．５ｇをガラス容器に入れ９９．５％エタノール５０ｍＬに分散させた後、超音波洗浄機（出力２４０Ｗ、周波数４０ｋＨｚ）に３０分間投入した。９９．５％エタノールにて洗浄し、さらに５０℃で１５時間乾燥させることにより、褐色の磁性化された微粒子を０．４４ｇ得た。
【００２４】
（試験例１）
実施例１，２、比較例１，２にて得られた磁性化された微粒子をスラリー濃度０．０５％の分散液とした。これら分散液２ｍＬをプラスチック製セルに入れ、分光光度計にセットした。セル側面にネオジウム磁石を設置して吸光度の変化を測定し、初期吸光度の１０分の１となるまでの時間を算出した。実施例１、比較例１、実施例２、比較例２にて得られた磁性微粒子の測定結果は、それぞれ８０秒、８０秒、１２５秒、１２５秒であった。実施例１と比較例１との比較、及び実施例２と比較例２との比較から、有機溶媒で洗浄しても磁気応答性は維持され、低下しないことが確認された。
【００２５】
（試験例２）
実施例１および比較例１にて得られた磁性化された微粒子を、走査型電子顕微鏡（株式会社日立ハイテクノロジーズ製、「ＴＭ−１０００」Ｍｉｎｉｓｃｏｐｅ）にて５０００倍の観測をした。比較例１にて得られた磁性微粒子は、表面上に突起物が見られるものが観測された（図１）。実施例１にて得られた磁性微粒子は突起物がほとんど無く、表面が平滑な球状物であるものが観測された（図２）。この結果から、有機溶媒で洗浄することにより、突起物が除去されて表面が平滑な磁性微粒子が得られることがわかる。しかも、突起物が除去されたということは、磁性体も除去され磁性体量が減少したわけだが、それにもかかわらず磁気応答性は維持され低下しないことが試験例１から明らかである。
【図１】
0006578698.tif 000002
【図２】
0006578698.tif 000003